(57)【要約】【課題】熱伝導性を高めてゴム温度を低減すると共に耐摩耗性を向上させ、惹いてはタイヤの大型化に伴う加硫工程の改善にも役立つゴム組成物及び空気入りタイヤを提供すること。【解決手段】本発明に係るゴム組成物は、天然ゴム及びジエン系合成ゴムの少なくとも一種以上からなるゴム成分と、断面積の平均直径が０．５μｍ以下の炭素繊維とを配合してなることを特徴とするものであり、また、本発明に係る空気入りタイヤは前記ゴム組成物をトレッド部又はサイド部に用いたことを特徴とする。【選択図】　　　なし【特許請求の範囲】
【請求項１】
天然ゴム及びジエン系合成ゴムの少なくとも一種以上からなるゴム成分と、断面積の平均直径が０．５μｍ以下の炭素繊維とを配合してなることを特徴とするゴム組成物。
【請求項２】
前記炭素繊維と共に、カーボンブラック、シリカ、及び無機着充填剤から選択される少なくとも１種以上の補強性及び／又は機能性充填剤を配合してなる請求項１記載のゴム組成物。
【請求項３】
前記炭素繊維は、該繊維平均径０．５ｎｍから５００ｎｍの範囲にあり、かつ該繊維長さが０．５μｍから５０μｍの範囲にあると共に、アスペクト比が１０以上であることを特徴とする請求項１又は２記載のゴム組成物。
【請求項４】
前記炭素繊維は、該繊維平均径１ｎｍから４００ｎｍの範囲にあり、かつ該繊維長さが１μｍから４０μｍの範囲にあると共に、アスペクト比が１５以上であることを特徴とする請求項３記載のゴム組成物。
【請求項５】
前記炭素繊維が気相法炭素繊維であることを特徴とする請求項１乃至４のいずれかに記載のゴム組成物。
【請求項６】
前記ゴム成分１００質量部当たり、前記炭素繊維を０．５乃至１００質量部の範囲で配合することを特徴とする請求項１乃至５のいずれかに記載のゴム組成物。
【請求項７】
ゴム成分１００質量部当たり、前記補強性及び／又は機能性充填剤の総量を２５乃至１２０質量部の範囲で配合することを特徴とする請求項１乃至６のいずれかに記載のゴム組成物。
【請求項８】
前記請求項１乃至７のいずれかに記載のゴム組成物をトレッド部及び／又はサイド部に用いることを特徴とする空気入りタイヤ。
【発明の詳細な説明】
【０００１】
【発明の属する技術分野】
本発明は、ゴム組成物及び空気入りタイヤに関するものであり、より詳細には、熱伝導性を高めて発熱等よるゴム温度を低減させると共に、耐摩耗性を向上させたゴム組成物、及びこのゴム組成物を用いた空気入りタイヤに関するものである。
【０００２】
【従来の技術】
一般に、補強性充填剤としてカーボンブラックが多用されている。これは、カーボンブラックが他の充填剤に比べて、高い補強性と優れた耐摩耗性を付与しうるからであり、従来からゴム組成物の耐摩耗性の向上手段として、カーボンブラックの充填量の増加等が知られている。また、ゴムの低発熱化、例えばタイヤ等の低転がり抵抗を図る場合、カーボンブラックの充填量減量、あるいは大粒径のカーボンブラックの使用が考えられるが、いずれの場合も、補強性、耐摩耗性等が低下するのを免れないことが知られている。更に、ゴム組成物の低発熱性と耐摩耗性とを両立させる充填剤として、含水ケイ酸（湿式シリカ）が知られており、例えば特開平３−２５２４３１号公報、特開平６−２４８１１６号公報、特開平７−７０３６９号公報、特開平７−１８８４６６号公報、特開平７−１９６８５０号公報、特開平８−２２５６８４号公報、特開平８−２４５８３８号公報、特開平８−３３７６８７号公報など、数多く提案されている。
【０００３】
ところで、このような低発熱性を追求しても、耐摩耗性を十分に維持させながらゴム温度、即ちタイヤ温度を下げることには限界があり、達成することが容易にできない。そこで、耐摩耗性を向上させて、更にゴム温度の低減を図る方法として別な方法が考えられている。それは、ゴム温度がその入力による発熱と放熱とのバランスによって決定付けられることから、ゴムの熱伝導性を向上させることにより、ゴム温度を速やかに低減させることである。このような観点から、ゴム温度の低減にゴムの熱伝導性を向上させる手段が考えられており、例えば、ラバー　ケミカル　テクノロジ（Ｒｕｂｂｅｒ　Ｃｈｅｍｉｃａｌ　Ｔｅｃｈｎｏｌｏｇｙ　２００１年、７４巻　２３６−２４８頁）に記載されるように、金属粉をゴム成分に配合して混練することが試みられている。こような熱伝導性の向上は、タイヤの大型化に伴う長時間加硫を回避することができ、その加硫工程の改善を図ることができる。
しかしながら、ゴムの熱伝導性を向上させるには金属粉の充填は効を奏するものの、金属粉は非補強性であるがゆえに、ＴＥＡＲ性、耐摩耗性の大幅な低下が見られ、タイヤ等の用途には不向きと言わざる得ない。
【０００４】
【発明が解決しようとする課題】
従って、本発明は前記課題に鑑みてなされるものであり、すなわち、熱伝導性を高めてゴム温度を低減すると共に耐摩耗性を向上させ、惹いてはタイヤの大型化に伴う加硫工程の改善にも役立つゴム組成物及び空気入りタイヤを提供することにある。
【０００５】
【課題を解決するための手段】
本発明者は、前記従来技術の課題について、鋭意検討した結果、ゴム成分に平均直径が特定の範囲にある炭素繊維を配合すると、その炭素繊維がゴム成分中で金属同等或いはそれ以上の熱伝導性に寄与することを見出し、本発明に至ったものである。
【０００６】
即ち、本発明に係るゴム組成物及び空気入りタイヤは、以下の構成或いは手段からなることを特徴とし、前記課題を解決するものである。
【０００７】
（１）天然ゴム及びジエン系合成ゴムの少なくとも一種以上からなるゴム成分と、断面積の平均直径が０．５μｍ以下の炭素繊維とを配合してなることを特徴とするゴム組成物。
【０００８】
（２）前記炭素繊維と共に、カーボンブラック、シリカ、及び無機着充填剤から選択される少なくとも１種以上の補強性及び／又は機能性充填剤を配合してなる前記（１）記載のゴム組成物。
（３）前記炭素繊維は、該繊維平均径０．５ｎｍから５００ｎｍの範囲にあり、かつ該繊維長さが０．５μｍから５０μｍの範囲にあると共に、アスペクト比が１０以上であることを特徴とする前記（１）又は（２）記載のゴム組成物。
（４）前記炭素繊維は、該繊維平均径１ｎｍから４００ｎｍの範囲にあり、かつ該繊維長さが１μｍから４０μｍの範囲にあると共に、アスペクト比が１５以上であることを特徴とする前記（３）記載のゴム組成物。
（５）前記炭素繊維が気相法炭素繊維であることを特徴とする前記（１）乃至（４）のいずれかに記載のゴム組成物。
（６）前記ゴム成分１００質量部当たり、前記炭素繊維を０．５乃至１００質量部の範囲で配合することを特徴とする前記（１）乃至（５）のいずれかに記載のゴム組成物。
（７）ゴム成分１００質量部当たり、前記補強性及び／又は機能性充填剤の総量を２５乃至１２０質量部の範囲で配合することを特徴とする前記（１）乃至（６）のいずれかに記載のゴム組成物。
【０００９】
（８）前記（１）乃至（７）のいずれかに記載のゴム組成物をトレッド部及び／又はサイド部に用いることを特徴とする空気入りタイヤ。
【００１０】
【発明の実施の形態】
以下、本発明に係るゴム組成物及び空気入りタイヤの好ましい実施の形態を詳述する。尚、本発明に係るゴム組成物及び空気入りタイヤは以下の実施形態及び実施例に限るものではない。
本発明に係るゴム組成物は、天然ゴム及びジエン系合成ゴムの少なくとも一種以上からなるゴム成分と、断面積の平均直径が５μｍ以下の炭素繊維とを配合してなることを特徴とする。
【００１１】
本発明に係るゴム組成物にあって、前記ゴム成分は、例えば、天然ゴム、合成ジエン系ゴムが使用されるが、合成ジエン系ゴムとしては、例えばポリイソプレン合成ゴム（ＩＲ）、ポリブタジエンゴム（ＢＲ）、スチレン−ブタジエンゴム（ＳＢＲ）、アクリロニトリルブタジエンゴム（ＮＢＲ）、クロロプレンゴム（ＣＲ）、ブチルゴム（ＩＩＲ）などが挙げられる。
【００１２】
前記炭素繊維はファイバー状或いはチューブ状（中空状）であっても良く、またその炭素繊維平均径は、０．５ｎｍから５００ｎｍの範囲に収まることが好ましく、更に好ましくは、１ｎｍから４００ｎｍの範囲に収まることが望ましい。
前記炭素繊維の断面積の平均径が０．５ｎｍ以下であれば、炭素繊維を前記ゴム成分と共に混練することにより、その加硫ゴムの耐摩耗性を向上させると共に、金属粉とほぼ同等、或いはそれ以上の熱伝導性を保持してゴム温度を速やかに下げる。炭素繊維の断面積の平均径が０．５ｎｍを超える場合には、耐摩耗性の大幅な低下を伴ってくるので、好ましくない。
【００１３】
また、前記炭素繊維平均径が、０．５ｎｍから５００ｎｍの範囲に収まる場合、特に１ｎμｍから４００ｎｍの範囲に収まる場合には、混練りの際にゴム成分中への分散も適度に達成でき、加硫ゴムの熱伝導性を十分高めると共に、耐摩耗性が低下することもない。
従って、本発明にあっては、ナノファイバー或いはナノチューブからなる炭素繊維であることが望ましい。
【００１４】
更に、前記炭素繊維長さは、０．５μｍから５０μｍの範囲にあることが好ましく、より好ましくは１μｍから４０μｍの範囲にあることが望ましい。また前記炭素繊維のアスペクト比は１０以上であることが好ましい。
配合する炭素繊維の長さが０．５μｍから５０μｍの範囲、特に１μｍから４０μｍの範囲にあれば、混練り時の炭素繊維のゴム成分中への分散性も良く、またアスペクト比も１０以上とすることができるので、ゴム組成物に十分な耐摩耗性と熱伝導性とを付与することができる。
【００１５】
炭素繊維長さが０．５μｍ未満ではその製造が困難であり、また十分なアスペクト比が得られず、配合効果も十分に現れない場合がある。一方、炭素繊維長が５０μｍを超えると、前記ゴム組成物の耐磨耗性が十分でないことがある。また、前記炭素繊維のアスペクト比が１０未満であれば、配合効果が十分に現れない場合がある。
【００１６】
前記条件を満たす炭素繊維は、その製造方法は特に制限されないが、特に気相成長法によって製造される気相成長法炭素繊維であることが望ましい。このような炭素繊維としては例えば、昭和電工（株）製のＶＧＣＦなどを挙げることができる。
【００１７】
本発明に係るゴム組成物において、その炭素繊維の配合量は、ゴム成分１００質量部当たり、０．５乃至１００質量部の範囲であることが好ましく、より好ましくは、１乃至５０の範囲であることが好ましい。
前記炭素繊維が前記範囲内で前記ゴム組成物に配合されていると、そのゴム組成物は熱伝導性が十分に高められ、また耐摩耗性が向上する。
【００１８】
前記配合量が０．５質量部未満ではゴム組成物の熱伝導性を十分に高めることができなくなる。一方、１００質量部を超えるとその量の割りには効果の向上がみられず、むしろ分散性に影響が出てくるため、耐摩耗性の向上やその他の性能に不利となるおそれがある。
【００１９】
本発明に係るゴム組成物において、炭素繊維のみを単独で使用することもできるが、ゴムに耐摩耗性を維持、或いは更に向上させ、且つゴム温度の低減を更に行うために、またタイヤ性能を更に向上させるために、上述した前記炭素繊維以外に、カーボンブラック、シリカ、及びその他の無機充填剤等の補強性及び／又は機能性充填剤を配合することが好ましい。
本発明においては、前記補強性及び／又は機能性充填剤として前記炭素繊維と共に、カーボンブラックのみを用いても良く、またシリカのみを用いても良く、また無機充填剤のみを用いても良く、或いは、カーボンブラックと、シリカと、無機充填剤とを併用してもよい。
【００２０】
前記カーボンブラックとしては、製造方法によりチャンネルブラック、ファーネスブラック、アセチレンブラック及びサーマルブラックなどがあるが、いずれのものも使用することができる。具体的には、ＳＲＦ、ＧＰＦ、ＦＥＦ、ＨＡＦ、ＩＳＡＦ、ＳＡＦなどを挙げることができ、これらはゴム組成物の用途に合わせて適宜選択することが望ましい。また、更に優れた耐摩擦性が要求されるゴム組成物においては、ＨＡＦ、ＩＳＡＦ、ＳＡＦなどを用いることが特に望ましい。
【００２１】
前記シリカとしては、従来のゴム補強用として慣用されているもの、例えば乾式法シリカ、湿式法シリカ（含水ケイ酸）などの中から適宜選択して用いることができる。
【００２２】
前記その他の無機充填剤としては、一般式（１）がｍＭ１・ｘＳｉＯｙ・ｚＨ２Ｏ（但し、Ｍ１は、アルミニウム、マグネシウム、チタン、カルシウムからなる群から選ばれる金属、これらの酸化物若しくは水酸化物であり、又はこれらの水和物であり、ｍは１乃至５、ｘは０乃至１０、ｙは２乃至５、及びｚは０乃至１０の自然数である）で表される無機物であり、これらはその性質上、カリウム、ナトリウム、鉄、マグネシウム等の金属、フッ素等の元素、及びアンモニウム基等が不純物として含有していてもよい。
具体的な無機充填剤としては、アルミナ一水和物（Ａｌ２Ｏ３・Ｈ２Ｏ）、ギブサイト、バイヤライト等の水酸化アルミニウム［Ａｌ（ＯＨ）３］、水酸化マグネシウム［Ｍｇ（ＯＨ）２］、酸化マグネシウム（ＭｇＯ）、タルク（３ＭｇＯ・４ＳｉＯ２・Ｈ２Ｏ）、アタパルジャイト（５ＭｇＯ・８ＳｉＯ２・９Ｈ２Ｏ）、チタン白（ＴｉＯ２）、チタン黒（ＴｉＯ２ｎ−１）、酸化カルシウム（ＣａＯ）、水酸化カルシウム［Ｃａ（ＯＨ）２］、酸化アルミニウムマグネシウム（ＭｇＯ・Ａｌ２Ｏ３）、クレー（Ａｌ２Ｏ３・２ＳｉＯ２）、カオリン（Ａｌ２Ｏ３・２ＳｉＯ２・２Ｈ２Ｏ）、パイロフィライト（Ａｌ２Ｏ３・４ＳｉＯ２・Ｈ２Ｏ）、ベントナイト（Ａｌ２Ｏ３・４ＳｉＯ２・２Ｈ２Ｏ）、ケイ酸アルミニウム（Ａ１２ＳｉＯ５、Ａｌ４・３ＳｉＯ４・５Ｈ２Ｏ等）、ケイ酸マグネシウム（Ｍｇ２ＳｉＯ４、ＭｇＳｉＯ３等）、ケイ酸かレシウム（Ｃａ２・ＳｉＯ４等）、ケイ酸アルミニウムカルシウム（Ａｌ２Ｏ３・ＣａＯ・２ＳｉＯ２等）、ケイ酸マグネシウムカルシウム（ＣａＭｇＳｉＯ４）、各種ゼオライト、長石、マイカ、モンモリロナイト等が例示でき、Ｍがアルミニウムであることが好ましく、アルミナ類、クレー類であることが特に好ましい。
アルミナ類とは前記一般式（１）で表される物のうち、
一般式（２）Ａｌ２Ｏ３・ｎＨ２Ｏ（但し、ｎは０乃至３の自然数）で表わされるものである。
クレー類では、クレー（Ａｌ２Ｏ３・２ＳｉＯ２）、カオリン（Ａｌ２Ｏ３・２ＳｉＯ２・２Ｈ２Ｏ）、パイロフィライト（Ａｌ２Ｏ３・４ＳｉＯ２・Ｈ２Ｏ）、ベントナイト（Ａｌ２Ｏ３・４ＳｉＯ２・２Ｈ２Ｏ）、モンモリロナイト等が挙げられる。
【００２３】
本発明に係るゴム組成物において、前記カーボンブラック及び／又はシリカの配合量は、ゴム成分１００質量部当たり、２５乃至１２０質量部の範囲であることが好ましく、より好ましくは、３０乃至１００の範囲であることが好ましい。
前記範囲内でカーボンブラック及び／又はシリカを前記ゴム成分と配合した場合、該ゴム組成物に耐摩耗性、熱伝導性が良好に得られ、またタイヤにおいてはウエット性能及び低燃費性等がバランス良く得られる。
【００２４】
本発明に係るゴム組成物において、前記のその他の無機充填剤の配合量は、ゴム成分１００質量部当たり、１乃至４０質量部の範囲であることが好ましく、より好ましくは、５乃至２５の範囲であることが好ましい。
前記範囲内で無機充填剤を配合した場合、該ゴム組成物からのタイヤにおいて、湿潤路面での優れたグリップが得られると共に、耐摩耗性や、ゴム組成物に要求される他の物性を良好に維持することができる。
【００２５】
本発明に係る組成物において、前記炭素繊維、カーボンブラック、シリカ、及び無機充填剤からなる補強性及び／又は機能性充填剤の総量はゴム成分１００質量部当り、２５乃至１２０質量部の範囲であることが好ましく、より好ましくは３０乃至１００質量部の範囲であることが好ましい。
補強性及び／又は機能性充填剤の総量が前記範囲内でゴム成分と配合されている場合、そのゴム組成物の耐摩耗性を十分に向上させると共に、熱伝導性を十分に高かめて、ゴム温度の低減を図ることができる。更に、ゴムの発熱を抑制することができることから、更なるゴム温度の低減も可能となる。
【００２６】
本発明のゴム組成物においては、シラン系カップリング剤を配合することができる。
シラン系カップリング剤の例としては、一般式（ＲＯ）３　Ｓｉ−Ｓｍ−Ｓｉ（ＯＲ）３　またはＸ１　Ｓｉ（ＯＲ）３　（但し、ＲはＯＲが加水分解可能になるような基（例えばメチル基、エチル基等）であり、Ｘ１　は有機物と反応する官能基（例えばメルカプトアルキル基、アミノアルキル基、ビニル基、エポキシ基、グリシドキシアルキル基、ベンゾチアゾリル基、Ｎ，Ｎ−ジメチルカルバモイル基等）であり、ｍは０＜ｍ≦９を満たす整数である。）で表される化合物が挙げられ、具体的には、ビス（３−トリエトキシシリルプロピル）テトラスルフィド、ビス（３−トリメトキシシリルプロピル）テトラスルフィド、ビス（３−メチルジメトキシシリルプロピル）テトラスルフィド、ビス（３−トリエトキシシリルエチル）テトラスルフィド、ビス（３−トリエトキシシリルプロピル）ジスルフィド、ビス（３−トリメトキシシリルプロピル）ジスルフィド、ビス（３−トリエトキシシリルプロピル）トリスルフィド、３−メルカプトプロピルトリメトキシシラン、３−メルカプトプロピルトリエトキシシラン、ビニルトリエトキシシラン、ビニルトリメトキシシラン、３−アミノプロピルトリエトキシシラン、３−アミノプロピルトリメトキシシラン、３−メルカプトプロピルメチルジメトキシシラン、γ−グリシドキシプロピルトリメトキシシラン、γ−グリシドキシプロピルメチルジエトキシシラン、３−トリメトキシシリルプロピル−Ｎ，Ｎ−ジメチルカルバモイルテトラスルフィド、３−トリメトキシシリルプロピルベンゾチアゾリルテトラスルフィド、３−トリメトキシシリルプロピルメタクリロイルモノスルフィドなどが挙げられる。
カップリング剤は一種で用いてもよく、二種以上を組み合わせて用いてもよい。また、その配合量は、シリカの総量に対して、３乃至２５質量％、好ましくは５乃至１５質量％の範囲であることことが好ましい。配合量が３質量％未満ではカップリング剤を含有させた効果が充分に発揮されないおそれがあり、一方、２５質量％を超えるとその量の割りには効果の向上がみられず、むしろ経済的に不利となる。
【００２７】
本発明に係るゴム組成物には、本発明の効果が損なわれない範囲で所望により、前記配合剤以外に通常ゴム工業界で用いられる各種薬品を配合することができる。
例えば、硫黄、不溶性硫黄等の加硫剤、ジフェニルグアニジンに代表されるグアニジン系、テトラメチルチウラムジスルフィドに代表されるチウラム系、ジチオカルバミン酸亜鉛に代表されるジチオカルバミン酸塩系、Ｎ−シクロヘキシル−２−ベンゾチアジルスルフェンアミドに代表されるスルファンアミド系、及び無水フタル酸等に代表されるスコーチリターダ等の加硫促進剤類、酸化亜鉛（亜鉛華）等に代表される加硫促進助剤、老化防止剤、及び軟化剤を配合することができる。
【００２８】
前記老化防止剤としては、例えばタイヤ用ゴムには、Ｎ−フェニル−Ｎ′−（１，３−ジメチルブチル）−ｐ−フェニレンジアミンに代表されるアルキル・アリール−ｐ−フェニレンジアミン系老化防止剤、またこれと、イミタゾール系（例えば、２−メルカプトベンゾイミダゾール等）、キノリン系（例えば、２，２，４−トリメチル−１，２−ヒドロキノリン等）、フェノール系（例えば、２，２′−メチレン−ビス（４−メチル−６−ｔｅｒｔ−ブチルフェノール等）等の老化防止剤を併用して用いることができる。ｐ−フェニレンジアミン系老化防止剤は、Ｏ３　の介在によるオゾン劣化と、それに伴う表面硬化等の表面劣化、およびＯ２　の介在による酸化劣化を抑制する効果が大きいことから、タイヤ表面における亀裂発生や亀裂成長を抑制する目的で、タイヤトレッド部、サイドウォール部等のタイヤの表面ゴム部材に配合使用することが好ましい。
【００２９】
前記軟化剤としては、鉱物油系軟化剤、植物油系軟化剤、及び合成軟化剤に大別され、架橋ゴムの硬度調整、充填剤や架橋用配合剤などの分散性の向上、加工性の改良等を目的として適宜任意に選択して適宜量を用いることができる。
鉱物油系軟化剤としはパラフィン系、芳香族系、ナフテン系等に代表される石油系軟化剤と、コールタールに代表されるコールタール系軟化剤とがあり、植物系軟化剤としては、ステアリン酸、綿実油に代表される脂肪油系軟化剤、パインタール、ロジンに代表される松樹系軟化剤とがあり、合成油系軟化剤としては、フェノール・アルデヒド、液状ゴム等に代表される合成樹脂軟化剤とジオクチルフタレート、ジオクチルセバケートに代表される合成可塑剤とがあり、本発明においては鉱物油系、植物系が好ましく用いられる。該鉱物油系としては、パラフィン系プロセスオイル、ナフテン系プロセスオイル、芳香族系プロセスオイルなどの石油系プロセスオイル、重合した高沸点強芳香族系オイル、流動パラフィン、ホワイトオイルなどが挙げられる。これらの中で、石油系プロセスオイル、特にアロマチックス等に代表される芳香族系プロセスオイルが好適である。
【００３０】
本発明に係るゴム組成物は、ロール、インターナルミキサー等の混練り機を用いて混練することによって得られ、成形加工後、加硫を行い、タイヤトレッド、アンダートレッド、カーカス、サイドウォール、ビード部分等のタイヤ用途を始め、防振ゴム、ベルト、ホースその他の工業品等の用途にも用いることができるが、特にタイヤトレッド用ゴム、サイドウォール用ゴムとして好適に使用される。
【００３１】
本発明に係る空気入りタイヤは、本発明のゴム組成物を用いて通常の方法によって製造される。すなわち、必要に応じて、前記のように各種配合剤を含有させた本発明のゴム組成物が未加硫の段階でトレッド用、又はサイド用部材に押出し加工され、タイヤ成形機上で通常の方法により貼り付け成形され、生タイヤが成形される。この生タイヤを加硫機中の加熱加圧して、タイヤが得られる。このようにして得られた本発明の空気入りタイヤは、耐摩耗性を向上させると共に、熱伝導性が優れることからゴム温度の低減を図ることができる。
【００３２】
本発明に係るゴム組成物は、上述の如く、ゴム成分に、炭素繊維を補強性及び／又は機能性充填剤として配合するものであり、また空気入りタイヤは、トレッド部又はサイド部に該ゴム組成物を用いたことを要旨とするものであり、前記炭素繊維を用いるものであれば、そのゴム組成物の製造方法及びタイヤの製造方法は特に限定されるものではなく、種々の公知の製造方法により製造することができる。
また、本発明の空気入りタイヤの内部には通常の、或いは酸素分圧を換えた空気、又は窒素などの不活性ガスなどの気体を充填することができる。
【００３３】
【実施例】
以下に本発明に係るゴム組成物及び空気入りタイヤの実施例を説明するが、本発明は以下の実施例に何ら限定されるものではない。
（実施例１、２、及び比較例１、２）
天然ゴム１００質量部に対して、下記表１に示す組成物、及び共通のアロマオイル１０質量部、ステアリン酸１質量部、酸化亜鉛３質量部、６ＰＰＤ（Ｎ−フェニル−Ｎ′−（１，３−ジメチルブチル）−ｐ−フェニレンジアミン）１質量部、ＣＺ（Ｎ−シクロヘキシル−２−ベンゾチアジルスルフェンアミド）１質量部、及び硫黄１．５質量部を配合し、１４５℃×３３分間で加硫した。また、実施例２及び比較例２においてゴム組成物をトレッド部に用いたサイズ１８００Ｒ３３のタイヤを試作した。
【００３４】
【表１】
2004143187.tif 000002
【００３５】
実施例及び比較例の評価は、以下の加硫ゴムの反発弾性、ランボーン評価、及び発熱性について行った。その結果を表２に示した。
（１）反発弾性評価：レジリエンス
ブリティッシュ・スタンダード９０３：Ｐａｒｔ　Ａ８：１９６３に準じて行った反発弾性試験から、下記式により算出した。
反発弾性指数＝｛供試試験片の反発弾性率／コントロール（比較例２）の試験片の反発弾性率｝×１００（反発弾性指数が大きいほど、反発弾性或いは低発熱性の面で優れていること、すなわち発熱量が小さいことを示す。）
【００３６】
（２）耐摩耗性ランボーン評価
耐摩耗性ランボーン型摩耗試験機を用い、室温におけるスリップ率２５％の摩耗量を測定し、摩耗量の逆数を評価値とし、比較例２の値を１００として指数表示した。数値が大きいほど、良好である。
【００３７】
（３）発熱性試験
一定速度、ステップロード条件のドラム試験を実施し、トレッド部内側の定位置で温度を測定し、その逆数をとり、比較例１の対照を１００として指数表示した。数値が大きいほど、発熱温度が低く低発熱性であることを示す。
【００３８】
【表２】
2004143187.tif 000003
【００３９】
実施例１の加硫ゴムを比較例１のゴムと比較した場合、補強性及び機能性充填剤の総量４０質量部が同一ながら、炭素繊維５質量部を充填した実施例１にあってはランボーン評価（耐摩耗性）はほぼ同様であり、レジリエンス評価（発熱性の低減）ではゴムの発熱量が大きいが、発熱性試験（発熱と放熱）のバランスにおいて優れていることが判る。これはゴムの熱伝導性が向上したことによりゴムの放熱量が増加したものと判断される。
実施例２の加硫ゴム及びタイヤを比較例２のものと比較した場合、補強性及び機能性充填剤の総量５０質量部が同一ながら、炭素繊維を１０質量部充填した実施例２のものは、上述と同様にゴムの熱伝導性が向上したことによりゴムの放熱量が増加したものと判断される。また、ランボーン評価（耐摩耗性）にも比較例２に比べて向上していることが判る。
【００４０】
（実施例３、及び比較例３）
天然ゴム５０質量部、ブタジエンゴム５０質量部に対して、下記表３に示す組成物、及び共通のアロマオイル５質量部、ステアリン酸２質量部、酸化亜鉛３質量部、６ＰＰＤ（Ｎ−フェニル−Ｎ′−（１，３−ジメチルブチル）−ｐ−フェニレンジアミン）３質量部、ＮＳ（Ｎ−ｔ−ブチル−２−ベンゾチアジルスルフェンアミド）０．８質量部、及び硫黄１．５質量部を配合し、１４５℃×３３分間で加硫した。また、実施例３及び比較例３においてゴム組成物をサイド部に用いたサイズ１８００Ｒ３３のタイヤを試作した。
実施例及び比較例の評価は、上述の加硫ゴムの反発弾性、ランボーン評価、及び発熱性試験について行った。その結果を表４に示した。
【００４１】
【表３】
2004143187.tif 000004
【００４２】
【表４】
2004143187.tif 000005
【００４３】
実施例３の加硫ゴムを比較例３のゴムと比較した場合、補強性及び機能性充填剤の総量４０質量部が同一ながら、炭素繊維５質量部を充填した実施例３にあっては、上述したと同様にゴムの熱伝導性が向上したことによりゴムの放熱量が増加したことが判る。
【００４４】
【発明の効果】
以上説明したように、本発明に係るゴム組成物によれば、天然ゴム及びジエン系合成ゴムの少なくとも一種以上からなるゴム成分と、断面積の平均直径が０．５μｍ以下の炭素繊維とを配合してなるので、熱伝導性を高めてゴム温度を低減すると共に耐摩耗性を向上させことができ、惹いては前記ゴム組成物をトレッド部又はサイド部に用いたことにより、前記効果に加えてタイヤの大型化に伴う加硫工程の改善にも役立つ。